(57)【特許請求の範囲】
【請求項１】
絶縁フィルムと、
前記絶縁フィルム上に形成され、室温（２５℃）において溶媒に可溶で融点が１００℃以上１５０℃以下の共重合ポリアミド樹脂、前記共重合ポリアミド樹脂１００質量部に対して、１００質量部以上２５０質量部以下のノンハロゲン難燃剤、及び室温（２５℃）において前記溶媒に可溶なカルボジイミド化合物を含有する接着層と、
前記接着層上に積層された導体接着層とを備えた接着フィルム。
【請求項２】
前記接着層の前記共重合ポリアミド樹脂が可溶な前記溶媒は、沸点が１４０℃以下でハロゲン元素を含まない２種類の溶媒の混合溶媒である請求項１に記載の接着フィルム。
【請求項３】
前記混合溶媒は、トルエンとアルコール類との混合溶媒、又はメチルシクロヘキサンとｎ−プロピルアルコールとの混合溶媒である請求項２に記載の接着フィルム。
【請求項４】
前記接着層の前記ノンハロゲン難燃剤は、リン化合物、窒素化合物及び金属化合物からなる群から選ばれる１種類以上の難燃剤である請求項１〜３のいずれか１項に記載の接着フィルム。
【請求項５】
前記接着層の前記カルボジイミド化合物は、前記共重合ポリアミド樹脂１００質量部に対して２．５質量部以上１５質量部以下含有される請求項１〜４のいずれか１項に記載の接着フィルム。
【請求項６】
前記導体接着層は、沸点が１２０℃以下でハロゲン元素を含まない溶媒に可溶であるノンハロゲン溶媒可溶樹脂を含有する請求項１〜５のいずれか１項に記載の接着フィルム。
【請求項７】
前記導体接着層は、前記ノンハロゲン溶媒可溶樹脂に加えて、さらに、前記ノンハロゲン溶媒可溶樹脂の１００質量部に対して５質量部以上１００質量部以下のノンハロゲン難燃剤を含有する請求項１〜６のいずれか１項に記載の接着フィルム。
【請求項８】
前記導体接着層に含有される前記ノンハロゲン難燃剤は、リン化合物、窒素化合物及び金属化合物からなる群から選ばれる１種類以上の難燃剤である請求項１〜７のいずれか１項に記載の接着フィルム。
【請求項９】
前記絶縁フィルムは、９μｍ以上３５μｍ以下の厚さを有するポリエチレンテレフタレートフィルムである請求項１〜８のいずれか１項に記載の接着フィルム。
【請求項１０】
導体と、
絶縁フィルムと、前記絶縁フィルム上に形成され、室温（２５℃）において溶媒に可溶で融点が１００℃以上１５０℃以下の共重合ポリアミド樹脂、前記共重合ポリアミド樹脂１００質量部に対して、１００質量部以上２５０質量部以下のノンハロゲン難燃剤、及び室温（２５℃）において前記溶媒に可溶なカルボジイミド化合物を含有する接着層と、前記接着層上に積層された導体接着層とを備えた一対の接着フィルムとを備え、
前記一対の接着フィルムは、前記導体接着層を対向させて配置され、前記導体接着層間に前記導体を配置して前記導体接着層同士を接着することで前記導体を被覆したフラットケーブル。
【発明の詳細な説明】
【技術分野】
【０００１】
本発明は、接着フィルム及びフラットケーブルに関する。
【背景技術】
【０００２】
フラットケーブルは、一般に、平行に配列した複数の平角導体を、２枚の接着層付きのフィルム（以下「接着フィルム」という。）で挟み被覆したケーブルであり、厚みが薄く、屈曲性に優れた特徴を持っている。このフラットケーブルは、そのような特徴を活かして、プリンタ、スキャナ等のＯＡ機器、コンピュータ機器、薄型テレビ等のビデオ機器、音響機器、ロボット、超音波診断装置等、様々な電気電子機器の内部配線ケーブルとして、広く用いられている。
【０００３】
上述のように、フラットケーブルには、電子機器の内部配線材として用いられることから、ＵＬ規格を満足する必要があり、高い難燃性が求められる。これを解決する方法として、フラットケーブルの導体を被覆する接着フィルムを難燃化する方法がある。フラットケーブルの導体を被覆する接着フィルムは、多くの場合、基材としての絶縁フィルム上に、溶剤に溶かした接着剤をウェットコーティングして接着層を形成することにより作製されている。
【０００４】
絶縁フィルムには、耐熱性と耐薬品性に優れたエンジニアリングプラスチック製のフィルムが用いられている。中でも、市場流通量が多く、価格や供給安定性に優れたポリエチレンテレフタレート（ＰＥＴ）製フィルムが用いられることが一般的である。なお、ＰＥＴフィルムと接着剤の密着性を向上させるため、ＰＥＴフィルムは接着剤を塗布する面にコロナ処理やＵＶ処理を施して用いている。
【０００５】
フラットケーブルに難燃性を付与する方法として、絶縁フィルム自体を燃えにくくする方法と、接着剤を難燃化する方法とがある。
【０００６】
絶縁フィルム自体を難燃化する方法として、ポリイミド樹脂のように自己消炎性を有する樹脂で作製されたフィルムを用いる方法やハロゲン系難燃剤を添加する方法がある。しかし、自己消炎性を有する樹脂で作製されたフィルムは非常に高価であり、特殊な用途にしか用いられていない。また、ハロゲン化合物は、不適切な条件で焼却するとダイオキシンを発生したり、健康や環境への影響が懸念されている。したがって、接着剤にハロゲン化合物を含まない難燃剤を添加する方法が普及してきている。
【０００７】
接着層を形成するベース樹脂には、ポリエチレンテレフタレート樹脂との接着性が特に良好な熱可塑性ポリエステル樹脂が広く用いられている。熱可塑性ポリエステル樹脂には、非晶性の樹脂と結晶性の樹脂があり、非晶性の樹脂は、汎用有機溶媒に良く溶けることから、塗料を作製し、ウェットコーティングにより、一般用途のフラットケーブルの接着層形成樹脂として広く用いられている。しかし、耐熱性は低く、耐熱用途に用いることができないという問題がある。
【０００８】
そこで、非晶性の樹脂に耐熱性を付与する方法として、硬化剤を添加し、架橋構造を導入する方法がある。しかし、非晶性のポリエステル架橋構造を導入することにより耐熱性を向上させる方法は、結晶性樹脂の導入に比べて大きな効果が得にくい。また、架橋構造を導入しすぎると、フラットケーブルを製造するときに、接着層がホットメルトしにくくなり、十分な接着力を得られない懸念がある。
【０００９】
一方、結晶性の樹脂は、耐熱性が良好であり、耐熱用途のフラットケーブルの接着層形成樹脂として用いることができる。しかし、結晶性のポリエステル樹脂は、その結晶性のために溶媒に溶けにくい傾向にあり、汎用有機溶媒にはほとんど溶けない。そこで、溶解性が特に高い塩化メチレン等の塩素系有機溶媒に溶かし塗料を作製し、ウェットコーティングにより接着層を形成する方法が考えられる。しかし、塩素系有機溶媒は、人体、環境への悪影響が懸念されており、使用を控える傾向にある。
【００１０】
さらに、結晶性のポリエステル樹脂を用いるために、押出機により薄く押出すフラットケーブルの製造方法も考えられている（例えば、特許文献１参照）。
【先行技術文献】
【特許文献】
【００１１】
【特許文献１】特開２００２−３６７４５８号公報
【発明の概要】
【発明が解決しようとする課題】
【００１２】
しかしながら、特許文献１に記載のフラットケーブルの製造方法は、大掛かりな設備が必要となり、ウェットコーティングと比べて製造コストが高くなる傾向にある。さらにベース樹脂に難燃剤を多く含む場合、溶融粘度が高くなり、薄く均一に押出すことが困難である。
【００１３】
上述のいずれの場合も、絶縁フィルムと接着層との間の密着性を向上させるために、プライマー層を形成させる必要がある。プライマー層は、薄い層であるが、密着性を向上させる目的のためには、難燃剤を無制限に添加することはできない。そのため、プライマー層を含む場合は、プライマー層を含まずに、絶縁フィルム上に直接難燃剤を含む接着剤を塗布する場合に比べて、難燃性が低くなる傾向にある。
【００１４】
したがって、本発明の目的は、プライマー層を設けることなく、接着性及び耐熱性に優れた接着フィルム及びフラットケーブルを提供することにある。
【課題を解決するための手段】
【００１５】
本発明は、上記目的を達成するため、以下の接着フィルム及びフラットケーブルを提供する。
【００１６】
［１］絶縁フィルムと、前記絶縁フィルム上に形成され、室温（２５℃）において溶媒に可溶で融点が１００℃以上１５０℃以下の共重合ポリアミド樹脂、前記共重合ポリアミド樹脂１００質量部に対して、１００質量部以上２５０質量部以下のノンハロゲン難燃剤、及び室温（２５℃）において前記溶媒に可溶なカルボジイミド化合物を含有する接着層と、前記接着層上に積層された導体接着層とを備えた接着フィルム。
［２］前記接着層の前記共重合ポリアミド樹脂が可溶な前記溶媒は、沸点が１４０℃以下でハロゲン元素を含まない２種類の溶媒の混合溶媒である前記［１］に記載の接着フィルム。
［３］前記混合溶媒は、トルエンとアルコール類との混合溶媒、又はメチルシクロヘキサンとｎ−プロピルアルコールとの混合溶媒である前記［２］に記載の接着フィルム。
［４］前記接着層の前記ノンハロゲン難燃剤は、リン化合物、窒素化合物及び金属化合物からなる群から選ばれる１種類以上の難燃剤である前記［１］〜［３］のいずれかに記載の接着フィルム。
［５］前記接着層の前記カルボジイミド化合物は、前記共重合ポリアミド樹脂１００質量部に対して２．５質量部以上１５質量部以下含有される前記［１］〜［４］のいずれかに記載の接着フィルム。
［６］前記導体接着層は、沸点が１２０℃以下でハロゲン元素を含まない溶媒に可溶であるノンハロゲン溶媒可溶樹脂を含有する前記［１］〜［５］のいずれか記載の接着フィルム。
［７］前記導体接着層は、前記ノンハロゲン溶媒可溶樹脂に加えて、さらに、前記ノンハロゲン溶媒可溶樹脂の１００質量部に対して５質量部以上１００質量部以下のノンハロゲン難燃剤を含有する前記［１］〜［６］のいずれかに記載の接着フィルム。
［８］前記導体接着層に含有される前記ノンハロゲン難燃剤は、リン化合物、窒素化合物及び金属化合物からなる群から選ばれる１種類以上の難燃剤である前記［１］〜［７］のいずれかに記載の接着フィルム。
［９］前記絶縁フィルムは、９μｍ以上３５μｍ以下の厚さを有するポリエチレンテレフタレートフィルムである前記［１］〜［８］のいずれかに記載の接着フィルム。
【００１７】
［１０］導体と、絶縁フィルムと、前記絶縁フィルム上に形成され、室温（２５℃）において溶媒に可溶で融点が１００℃以上１５０℃以下の共重合ポリアミド樹脂、前記共重合ポリアミド樹脂１００質量部に対して、１００質量部以上２５０質量部以下のノンハロゲン難燃剤、及び室温（２５℃）において前記溶媒に可溶なカルボジイミド化合物を含有する接着層と、前記接着層上に積層された導体接着層とを備えた一対の接着フィルムとを備え、前記一対の接着フィルムは、前記導体接着層を対向させて配置され、前記導体接着層間に前記導体を配置して前記導体接着層同士を接着することで前記導体を被覆したフラットケーブル。
【発明の効果】
【００１８】
本発明によれば、プライマー層を設けることなく接着性及び耐熱性に優れた接着フィルム及びフラットケーブルを提供することができる。
【図面の簡単な説明】
【００１９】
【図１】図１は、本発明の第１の実施の形態に係る接着フィルムの構造の一例を示す断面図である。
【図２】図２は、本発明の第２の実施の形態に係るフラットケーブルの構造の一例を示す断面図である。
【発明を実施するための形態】
【００２０】
以下、本発明の実施の形態について図面を参照して説明する。なお、各図中、実質的に同一の機能を有する構成要素については、同一の符号を付してその重複した説明を省略する。
【００２１】
［実施の形態の要約］
本実施の形態は、絶縁フィルム上に積層された接着層と、接着層上に積層された導体接着層とを備えた接着フィルムにおいて、前記接着層は、室温（２５℃）において溶媒に可溶で融点が１００℃以上１５０℃以下の共重合ポリアミド樹脂、前記共重合ポリアミド樹脂１００質量部に対して、１００質量部以上２５０質量部以下のノンハロゲン難燃剤、室温（２５℃）において前記溶媒に可溶なカルボジイミド化合物とを含有するものである。
【００２２】
上記接着層のベース樹脂として、室温（２５℃）において溶媒に可溶で融点が１００℃以上１５０℃以下の共重合ポリアミド樹脂を含有することにより、ハロゲン元素を含まない（ノンハロゲン）の有機溶媒に可溶となり、耐熱性が向上する。また、上記接着層が、上記共重合ポリアミド樹脂１００質量部に対して、１００質量部以上２５０質量部以下のノンハロゲン難燃剤を含有することにより、接着フィルムに難燃性を付与することができる。また、上記接着層が、室温（２５℃）において上記溶媒に可溶なカルボジイミド化合物を含有することにより、接着性が向上する。
【００２３】
［第１の実施の形態］
図１は、本発明の第１の実施の形態に係る接着フィルムの構造の一例を示す断面図である。この接着フィルム４は、絶縁フィルム１と、絶縁フィルム１上に積層され、室温（２５℃）において溶媒に可溶で融点が１００℃以上１５０℃以下の共重合ポリアミド樹脂、共重合ポリアミド樹脂１００質量部に対して、１００質量部以上２５０質量部以下のノンハロゲン難燃剤、及び室温（２５℃）において上述の溶媒に可溶なカルボジイミド化合物を含有する接着層２と、接着層２上に積層された導体接着層３と、を備えて構成される。以下、各構成要素について、具体的に説明する。
【００２４】
（絶縁フィルム）
絶縁フィルム１は、例えばポリエステル樹脂、ポリフェニレンサルファイド樹脂、ポリイミド樹脂等を用いることができる。ポリエステル樹脂としては、例えばポリエチレンテレフタレート樹脂、ポリブチレンテレフタレート樹脂、ポリエチレンナフタレート樹脂、ポリブチレンナフタレート樹脂、ポリトリメチレンテレフタレート樹脂、ポリトリメチレンナフタレート樹脂、ポリシクロヘキサンジメチルテレフタレート樹脂、ポリシクロヘキサンジメチルナフタレートポリアリレート樹脂等が挙げられる。これらの樹脂のうち、耐熱性と耐薬品性に優れ、市場流通量が多く、価格や供給安定性に優れたポリエチレンテレフタレート（ＰＥＴ）樹脂からなるＰＥＴフィルムを好適に用いることができる。
【００２５】
絶縁フィルム１の厚さとしては、９μｍ以上３５μｍ以下であることが好ましい。９μｍ未満であると、接着フィルム４の耐熱性が不十分となることがあり、３５μｍを超えると、柔軟性に欠け、折り曲げ性が不良となることがある。さらに、ＰＥＴは厚くなるほど難燃効果が低くなり、燃え易くなる傾向がある。絶縁フィルム１の厚さは、後述するように、接着層２及び導体接着層３の厚さと、所定の関係を有する。
【００２６】
（接着層）
本実施の形態に用いられる接着層２は、上述のように、ベース樹脂としての共重合ポリアミド樹脂と、ノンハロゲン難燃剤と、カルボジイミド化合物とを含有する。
【００２７】
（共重合ポリアミド樹脂）
接着層２に含有されるベース樹脂に必要な特性は、室温（２５℃）において溶媒に可溶で、特に、ハロゲン元素を含まない（ノンハロゲン）有機溶媒に可溶であり、融点が１００℃以上１５０℃以下の結晶性の樹脂であることである。本実施の形態においては、これらを満たす樹脂として共重合ポリアミド樹脂が用いられる。以下、ベース樹脂として共重合ポリアミド樹脂が用いられる理由を、さらに具体的に説明する。
【００２８】
上述のように、接着層２を構成するベース樹脂は、耐熱性に優れる結晶性の樹脂を用いることが好ましい。結晶性樹脂は、一般に、融点よりも低い温度範囲であれば、優れた耐熱性を有する。しかし、耐熱性に優れる一般的な結晶性樹脂は、結晶の凝集力が非常に高いために、汎用溶媒に対して溶け難い特徴を有する。結晶性樹脂であっても、塩素系のハロゲン元素を含む有機溶媒であれば溶解は可能であるが、人体、環境への悪影響が懸念されるため好ましくない。そのため、溶媒としては、ハロゲン元素を含まない（ノンハロゲン）有機溶媒であることが好ましい。さらに、溶媒の沸点は、１４０℃以下であることが好ましい。これは、溶媒の沸点が１４０℃を超えると、上述の樹脂を溶解して接着層２用のノンハロゲン樹脂組成物とし、これを塗布した後の乾燥工程で、乾燥温度を沸点以上にする必要があり、さらに乾燥時間も沸点が低い溶媒と比較して長くなるため、ＰＥＴフィルムが熱で変形する恐れがあるためである。
【００２９】
このような結晶性の樹脂としては、結晶性のポリエチレン、ナイロン、ポリエステル、共重合ポリアミド等があるが、このうち結晶性のポリエチレン、ナイロン、ポリエステルは、上述のような、室温で沸点１４０℃以下のハロゲン元素を含まない（ノンハロゲン）有機溶媒にほとんど溶解しない。塩素系の有機溶媒には可溶であるが、従来技術で述べたように、人体や環境への影響が懸念されるため使用は好ましくない。ところが、このうち共重合ポリアミド樹脂は、上述の溶媒に可溶であるため、本発明においては、接着層２を構成するベース樹脂として、共重合ポリアミド樹脂を用いている。
【００３０】
共重合ポリアミド樹脂の融点は、１００℃以上１５０℃以下であることが好ましい。融点が１００℃未満であると、接着層２が十分な耐熱性を得られないことがあり、１５０℃を超えると、フラットケーブル６製造時のラミネート温度を、融点よりも高い温度に設定する必要があるため、絶縁フィルム１がラミネート時の熱で変形することがある。耐熱性とラミネート時の熱変形とを考慮すると、融点は、１１０℃以上１４０℃以下であることが、さらに好ましい。
【００３１】
さらに、上述の共重合ポリアミド樹脂としては、炭素数が３６又は４４の二量化脂肪酸を分子内に含有するものを用いてもよい。特に、脂肪酸を二量化した炭素数３６又は４４の二量化重合脂肪酸を分子構造内に含有している共重合ポリアミド樹脂は、炭素数が大きく、また極性の高いアミド結合を有していることから、柔軟性と高い接着性とを得ることができる。
【００３２】
接着層２の共重合ポリアミド樹脂が可溶な溶媒は、上述のように、沸点が１４０℃以下であることが好ましい。換言すれば、共重合ポリアミド樹脂は、結晶性樹脂でありながら、沸点１４０℃以下のノンハロゲン有機溶媒に可溶であるという特徴を有する。また、共重合ポリアミド樹脂が可溶な溶媒は、ハロゲン元素を含まない２種類の溶媒の混合溶媒であることが好ましい。このような沸点が１４０℃以下でハロゲン元素を含まない（ノンハロゲンの）２種類の溶媒の混合溶媒としては、トルエンと、例えば、メタノール、エタノール、イソプロピルアルコール等のアルコール類との混合溶媒、又はメチルシクロヘキサンとｎ−プロピルアルコールとの混合溶媒等を挙げることができる。なお、単独のトルエン、メチルシクロヘキサン、アルコール類には結晶性の共重合ポリアミド樹脂はほとんど溶解しない。これらの混合溶媒の混合比としては、トルエン：アルコール類＝９５：５〜１０：９０、メチルシクロヘキサン：ｎ−プロピルアルコール＝６０：４０〜２０：８０の範囲であることが好ましい。
【００３３】
（ノンハロゲン難燃剤）
接着層２中に含有されるノンハロゲン難燃剤の含有量は、共重合ポリアミド樹脂１００質量部に対して、１００質量部以上２５０質量部以下である。ノンハロゲン難燃剤の含有量が１００質量部未満であると、十分な難燃性を得ることができず、２５０質量部を超えると、後述する導体接着層３及び絶縁フィルム１との十分な接着力を保持することができない。
【００３４】
ノンハロゲン難燃剤としては、リン化合物、窒素化合物及び金属化合物からなる群から選ばれる１種類以上の難燃剤を挙げることができる。これらのノンハロゲン難燃剤の化合物は、単独で又は２種類以上を混合して用いてもよい。
【００３５】
リン化合物としては、例えば、リン酸金属塩、リン酸塩、ポリリン酸メラミン、ポリリン酸アンモニウム、リン酸エステル、縮合リン酸エステル、ホスファゼン化合物等を挙げることができる。
【００３６】
窒素化合物としては、例えば、硫酸メラミン、グアニジン化合物、メラミン化合物、１、３、５−トリアジン誘導体等を挙げることができる。
【００３７】
金属化合物としては、例えば、水酸化マグネシウム、水酸化アルミニウム、錫酸亜鉛、ヒドロキシ錫酸亜鉛、硼酸亜鉛、硼酸カルシウム、硫化亜鉛等を挙げることができる。
【００３８】
（カルボジイミド化合物）
接着層２に含有されるカルボジイミド化合物は、接着層２中に含有される共重合ポリアミド樹脂と絶縁フィルム１との双方の活性水素と反応し、接着力を高める効果を有する。なお、ここで、カルボジイミド化合物とは、１分子中にカルボジイミド基（−Ｎ＝Ｃ＝Ｎ−）を少なくとも２個有する化合物であり、例えば、ジイソプロピルカルボジイミド、ジシクロヘキシルカルボジイミド、１−エチル−３−（３−ジメチルアミノプロピル）カルボジイミド塩酸塩、Ｎ−［３−（ジメチルアミノ）プロピル］−Ｎ’−エチルカルボジイミド、Ｎ，Ｎ’−ジ−ｐ−トリルカルボジイミド、並びにヘキサメチレンジイソシナネート又は４，４’−ジフェニルメタンジイソシアネートから得られるカルボジイミド化合物及びカルボジイミド化合物の骨格を有する誘導体等を挙げることができる。
【００３９】
また、カルボジイミド化合物は、室温（２５℃）において上述の共重合ポリアミド樹脂を溶解する溶媒、好ましくは混合溶媒に可溶であることが必要である。
【００４０】
カルボジイミドの含有量は、接着層２を構成する共重合ポリアミド樹脂１００質量部に対して、２．５質量部以上１５質量部以下であることが好ましく、５質量部以上１０質量部以下であることが、さらに好ましい。２．５質量部未満であると、十分な効果を得ることができないことがあり、１５質量部を超えると、接着力が悪くなることがある。
【００４１】
接着層２には、酸化防止剤、銅害防止剤、ブロッキング防止剤、着色剤、増粘剤、架橋剤、架橋助剤、帯電防止剤、紫外線吸収剤、光安定剤、加水分解防止剤等を適宜含有させることが可能である。
【００４２】
接着層２の厚さは、絶縁フィルム１の厚さよりも厚いことが好ましい。絶縁フィルム１の厚さよりも薄いと、十分な難燃性を得られないことがある。
【００４３】
（導体接着層）
本実施の形態に用いられる導体接着層３を構成するベース樹脂としては、例えば、沸点が１２０℃以下のハロゲン元素を含まない（ノンハロゲン）溶媒に可溶な樹脂（ノンハロゲン溶媒可溶樹脂）を用いることができる。溶媒の沸点が１２０℃を超えると、導体接着層３を製造する際、塗料を塗布後の乾燥工程で、乾燥温度を沸点以上にする必要があり、かつ、乾燥時間も沸点が低い溶媒と比較して長くなり、下層の接着層２が熱で変形することがある。
【００４４】
ここで、沸点が１２０℃以下の溶媒として、トルエン、シクロヘキサン、メチルシクロヘキサン、メチルエチルケトン、アセトン、酢酸エチル、ｎ−プロピルアルコール、イソプロピルアルコール、メタノール、エタノール等を挙げることができる。これらの溶媒は、単独で又は２種類以上を混合して用いてもよい。
【００４５】
ベース樹脂としてのノンハロゲン溶媒可溶樹脂は、具体的に、上述の溶媒に可溶な、熱可塑性ポリウレタン、非晶性ポリエステル、共重合ポリアミド樹脂等を挙げることができる。これらの樹脂は、本発明の接着フィルム４で金属導体５を被覆し、フラットケーブル６とした際に、金属導体５を構成する銅、スズめっき銅との良好な接着性を有する。特に、溶媒可溶性に優れ、金属導体５との接着性も良好な非晶性ポリエステル樹脂を好適に用いることができる。
【００４６】
導体接着層３中には、ノンハロゲン難燃剤を含有することが好ましい。ノンハロゲン難燃剤を含有させる場合、含有量は、導体接着層３を構成するノンハロゲン溶媒可溶樹脂１００質量部に対して、５質量部以上１００質量部以下であることが好ましい。１００質量部を超えると、フラットケーブル６としたときに、導体接着層３が導体と密着する層であるため、導体との間に十分な接着力を得ることができないことがあり、５質量部未満であると、難燃効果が不十分となることがある。導体接着層３に含有させることができる難燃剤としては、例えば、接着層２に使用するものと同様のものを挙げることができる。
【００４７】
導体接着層３に含有されるノンハロゲン難燃剤としては、例えば、リン化合物、窒素化合物及び金属化合物からなる群から選ばれる１種類以上の難燃剤を挙げることができる。リン化合物、窒素化合物及び金属化合物としては、例えば、接着層２に使用するものと同様のものを挙げることができる。
【００４８】
導体接着層３には、酸化防止剤、銅害防止剤、ブロッキング防止剤、着色剤、増粘剤、架橋剤、架橋助剤、帯電防止剤、紫外線吸収剤、光安定剤、加水分解防止剤を適宜加えることが可能である。
【００４９】
導体接着層３の厚さは、絶縁フィルム１の厚さよりも薄くなければならない。絶縁フィルム１の厚さより厚いと、十分な難燃性を得られないことがある。従って、厚さについてまとめると、絶縁フィルム１の厚さをＴａ、接着層２の厚さをＴｂ、導体接着層３の厚さをＴｃとすると、Ｔｃ＜Ｔａ＜Ｔｂの関係にあることが好ましい。
【００５０】
（第１の実施の形態の効果）
本実施の形態の接着フィルム４によれば、以下の効果を奏する。
（ａ）接着層２のベース樹脂として、室温（２５℃）において溶媒に可溶で融点が１００℃以上１５０℃以下の共重合ポリアミド樹脂を含有しているので、ノンハロゲン有機溶媒に可溶となり、耐熱性が向上する。
（ｂ）接着層２は、上記共重合ポリアミド樹脂１００質量部に対して、１００質量部以上２５０質量部以下のノンハロゲン難燃剤を含有しているので、接着フィルム４に難燃性を付与することができる。
（ｃ）接着層２は、室温（２５℃）においてノンハロゲン有機溶媒に可溶なカルボジイミド化合物を含有しているので、接着性が向上する。
【００５１】
［第２の実施の形態］
図２は、本発明の第２の実施の形態に係るフラットケーブルの構造の一例を示す断面図である。このフラットケーブル６は、図１に示す接着フィルム４の導体接着層３の表面が互いに対向するように配置された２枚の接着フィルム４と、２枚の接着フィルム４の間に、互いに平行に配列された複数の金属導体５とを備えて構成されている。
【００５２】
金属導体５は、例えば、銅又は銅合金からなる銅系材料、鉄又は鉄合金からなる鉄系材料、アルミニウム又はアルミニウム合金からなるアルミニウム系材料等の導電性材料を用いることができる。銅系材料としては、例えば、無酸素銅、タフピッチ銅、リン青銅等が挙げられる。また、金属導体７は、Ｓｎ、Ｎｉ等の金属でメッキされてもよい。図２に示す金属導体５は、断面が例えば厚さ２０μｍ以上６０μｍ以下、幅０．２５ｍｍ以上１．３ｍｍ以下の矩形状のいわゆる平角導体と呼ばれる芯材の表面にＳｎめっき膜を形成したものである。なお、Ｓｎめっき膜にＰ、Ｇｅ、Ｇａ、Ｚｎ、Ａｌから選択される少なくとも１種以上の元素を添加してもよい。また、金属導体５としては、平角導体に限られるものではなく、公知のフラットケーブル用の導体を用いることができる。
【００５３】
本実施の形態に係るフラットケーブル６は、例えば、２枚の接着フィルム４を導体接着層３が対向するように配置し、導体接着層３間に複数の金属導体５を平行に配置した後、ラミネーターで導体接着層３同士を接着して形成される。
【００５４】
（第２の実施の形態）
本実施の形態によれば、共重合ポリアミド樹脂からなる接着層を形成し、プライマー層を設けることなく難燃性、接着性及び耐熱性に優れた接着フィルムを用いることで、難燃性び耐熱性に優れたフラットケーブルを提供することができる。
【００５５】
（実施例）
以下、本発明を実施例によってさらに具体的に説明するが、本発明は、実施例によっていかなる制限を受けるものではない。表１、表２は、実施例１〜２５に係る接着剤３の組成と、溶媒溶解性及び耐熱性の特性評価結果を示す。表３は、比較例１〜６に係る接着剤３の組成と、溶媒溶解性及び耐熱性の特性評価結果を示す。表４は、導体接着層の組成と溶媒溶解性の特性評価結果を示す。表５は、実施例１〜１３の導体接着層と接着層の組合せと、溶媒溶解性、耐熱性、接着性及び難燃性の特性評価結果を示す。表６は、実施例１４〜２５の導体接着層と接着層の組合せと、溶媒溶解性、耐熱性、接着性及び難燃性の特性評価結果を示す。表７は、比較例１〜６の導体接着層と接着層の組合せと、溶媒溶解性、耐熱性、接着性及び難燃性の特性評価結果を示す。
【００５６】
（接着層のベース樹脂の溶媒溶解性評価）
接着層２に含有されるベース樹脂の溶媒溶解性を評価した。ベース樹脂が、その固形分濃度を１０質量部としたときに、トルエン：アルコール類（イソプロピルアルコール、メタノール又はエタノール）＝５：９５〜９５：５の範囲で、室温（２５℃）で溶解する樹脂は溶媒溶解性合格とし、溶解しない樹脂は、不合格とした。結果を表５〜表７に示す。
【００５７】
（接着層のベース樹脂の耐熱性評価）
接着層２に含有されるベース樹脂の耐熱性を評価した。耐熱性は、平滑なアルミニウム板上に、接着層２に用いる接着剤を塗布し、２５μｍの接着層２を形成させ、その上から、先端部の長さ３ｍｍ、直径１ｍｍの円柱状のアルミニウム棒を１ＭＰａの圧力がかかるように荷重をかけ、そのまま８５℃の恒温槽に２４時間保持した。２４時間後にアルミニウム板とアルミニウム棒間に導通しなければ合格とし、導通すれば不合格とした。結果を表５〜表７に示す。
【００５８】
上述のように作製したフラットケーブル６で、ＵＬ７５８ＡＷＭに基づきＵＬ  ＶＷ−１を実施し、難燃性を評価した。試験体５本中５本合格したものを◎、３〜４本合格したものを○、１〜２本合格したものを△、全部不合格のものを×とした。
上述のように作製したフラットケーブル６で、端子部について錫めっき金属導体５の１８０°剥離試験（引張速度：５０ｃｍ／ｍｉｎ）を行い、剥離強さを評価した。剥離強さ０．７ｋＮ／ｍ以上であれば◎、０．６ｋＮ／ｍ以上０．７ｋＮ／ｍ未満であれば○、０．５ｋＮ／ｍ以上０．６ｋＮ／ｍ未満は△、０．５ｋＮ／ｍ未満は×とした。なお、難燃性と剥離強さは、×でなければ良好とした。
【実施例１】
【００５９】
絶縁フィルム１として、厚さ１２μｍのＰＥＴフィルム（商品名：ルミラー、東レ社製）を用い、そのＰＥＴフィルムのコロナ処理表面上に、接着層２として、表１に示す組成１の接着剤（共重合ポリアミド樹脂（商品名：ＴＰＡＥ３１、富士化成工業社製）１００質量部、リン酸金属塩（商品名：Ｅｘｏｌｉｔ  ＯＰ９３５、Ｃｌａｒｉａｎｔ社製）１５０質量部及びカルボジイミド化合物（商品名：Ｖ−０３、日清紡ケミカル社製）固形分として５質量部））を、スロットダイコーターにより塗布、乾燥し、厚さ２４μｍの接着層２を形成した。
【００６０】
次に、この接着層２上に、導体接着層３として、表４に示す組成Ａの接着剤（ポリエステル樹脂（商品名：バイロン６７０、東洋紡績社製）７０質量部、ポリエステル樹脂（商品名：バイロン２００、東洋紡績社製）３０質量部、及び難燃剤としての水酸化マグネシウム（商品名：キスマ５Ｌ、協和化学工業社製）５０質量部）をスロットダイコーターにより塗布、乾燥し、厚さ４μｍの導体接着層３を形成し、接着フィルム４を作製した。
【００６１】
次いで、得られた２枚の接着フィルム４の間に、金属導体５として、幅０．３ｍｍ、厚さ３５μｍのスズめっき銅平角軟導体を０．５ピッチで５０本平行に並べ、ラミネートし、フラットケーブル６を作製した。
【実施例２】
【００６２】
実施例２は、実施例１とは、ＰＥＴフィルムの厚さが異なり、厚さ２５μｍのものを用いた。また、実施例２は、実施例１とは、接着層２の厚さ及び組成が異なり、厚さ３６ｍｍ、表１中の組成２のものを用いた。また、実施例２は、実施例１とは、導体接着層３の組成が異なり、表４中の組成Ｂのものを用いた。実施例１と同様に作製したフラットケーブル６は、すべての項目に合格することを確認した。
【実施例３】
【００６３】
実施例３は、実施例１とは、ＰＥＴフィルム、接着層２及び導体接着層３の厚さは同じであるが、接着層２及び導体接着層３の材質が異なり、接着層２は表１中の組成３のものを用い、導体接着層３は表４中の組成Ｃのものを用いた。実施例１と同様に作製したフラットケーブル６は、すべての項目に合格することを確認した。
【実施例４】
【００６４】
実施例４は、実施例２とは、ＰＥＴフィルム、接着層２及び導体接着層３の厚さは同じであるが、接着層２及び導体接着層３の材質が異なり、接着層２は表１中の組成４のものを用い、導体接着層３は表４中の組成Ｄのものを用いた。実施例１と同様に作製したフラットケーブル６は、すべての項目に合格することを確認した。
【実施例５】
【００６５】
実施例５は、実施例１とは、ＰＥＴフィルム、接着層２及び導体接着層３の厚さは同じであるが、接着層２の材質が異なり、接着層２は表１中の組成５のものを用い、導体接着層３は実施例１と同じ表４中の組成Ａのものを用いた。実施例１と同様に作製したフラットケーブル６は、すべての項目に合格することを確認した。
【実施例６】
【００６６】
実施例６は、実施例２とは、ＰＥＴフィルム、接着層２及び導体接着層３の厚さは同じであるが、接着層２の材質が異なり、接着層２は表１中の組成６のものを用い、導体接着層３は実施例２と同じ表４中の組成Ｂのものを用いた。実施例１と同様に作製したフラットケーブル６は、すべての項目に合格することを確認した。
【実施例７】
【００６７】
実施例７は、実施例１とは、ＰＥＴフィルム、接着層２及び導体接着層３の厚さは同じであるが、接着層２及び導体接着層３の材質が異なり、接着層２は表１中の組成７のものを用い、導体接着層３は表４中の組成Ｃのものを用いた。実施例１と同様に作製したフラットケーブル６は、すべての項目に合格することを確認した。
【実施例８】
【００６８】
実施例８は、実施例２とは、ＰＥＴフィルム、接着層２及び導体接着層３の厚さは同じであるが、接着層２及び導体接着層３の材質が異なり、接着層２は表１中の組成８のものを用い、導体接着層３は表４中の組成Ｄのものを用いた。実施例１と同様に作製したフラットケーブル６は、すべての項目に合格することを確認した。
【実施例９】
【００６９】
実施例９は、実施例１とは、ＰＥＴフィルム、接着層２及び導体接着層３の厚さは同じであるが、接着層２の材質が異なり、接着層２は表１中の組成９のものを用い、導体接着層３は実施例１と同じ表４中の組成Ａのものを用いた。実施例１と同様に作製したフラットケーブル６は、すべての項目に合格することを確認した。
【実施例１０】
【００７０】
実施例１０は、実施例２とは、ＰＥＴフィルム、接着層２及び導体接着層３の厚さは同じであるが、接着層２の材質が異なり、接着層２は表１中の組成１０のものを用い、導体接着層３は実施例２と同じ表４中の組成Ｂのものを用いた。実施例１と同様に作製したフラットケーブル６は、すべての項目に合格することを確認した。
【実施例１１】
【００７１】
実施例１１は、実施例１とは、ＰＥＴフィルム、接着層２及び導体接着層３の厚さは同じであるが、接着層２及び導体接着層３の材質が異なり、接着層２は表１中の組成１１のものを用い、導体接着層３は表４中の組成Ｃのものを用いた。実施例１と同様に作製したフラットケーブル６は、すべての項目に合格することを確認した。
【実施例１２】
【００７２】
実施例１２は、実施例２とは、ＰＥＴフィルム、接着層２及び導体接着層３の厚さは同じであるが、接着層２及び導体接着層３の材質が異なり、接着層２は表１中の組成１２のものを用い、導体接着層３は表４中の組成Ｄのものを用いた。実施例１と同様に作製したフラットケーブル６は、すべての項目に合格することを確認した。
【実施例１３】
【００７３】
実施例１３は、実施例１とは、ＰＥＴフィルム、接着層２及び導体接着層３の厚さは同じであるが、接着層２の材質が異なり、接着層２は表１中の組成１３のものを用い、導体接着層３は実施例１と同じ表４中の組成Ａのものを用いた。実施例１と同様に作製したフラットケーブル６は、すべての項目に合格することを確認した。
【実施例１４】
【００７４】
実施例１４は、実施例２とは、ＰＥＴフィルム、接着層２及び導体接着層３の厚さは同じであるが、接着層２の材質が異なり、接着層２は表１中の組成１４のものを用い、導体接着層３は実施例２と同じ表４中の組成Ｂのものを用いた。実施例１と同様に作製したフラットケーブル６は、すべての項目に合格することを確認した。
【実施例１５】
【００７５】
実施例１５は、実施例１とは、ＰＥＴフィルム、接着層２及び導体接着層３の厚さは同じであるが、接着層２及び導体接着層３の材質が異なり、接着層２は表１中の組成１５のものを用い、導体接着層３は表４中の組成Ｃのものを用いた。実施例１と同様に作製したフラットケーブル６は、すべての項目に合格することを確認した。
【実施例１６】
【００７６】
実施例１６は、実施例２とは、ＰＥＴフィルム、接着層２及び導体接着層３の厚さは同じであるが、接着層２及び導体接着層３の材質が異なり、接着層２は表１中の組成１６のものを用い、導体接着層３は表４中の組成Ｄのものを用いた。実施例１と同様に作製したフラットケーブル６は、すべての項目に合格することを確認した。
【実施例１７】
【００７７】
実施例１７は、実施例１とは、ＰＥＴフィルム、接着層２及び導体接着層３の厚さは同じであるが、接着層２の材質が異なり、接着層２は表１中の組成１７のものを用い、導体接着層３は実施例１と同じ表４中の組成Ａのものを用いた。実施例１と同様に作製したフラットケーブル６は、すべての項目に合格することを確認した。
【実施例１８】
【００７８】
実施例１８は、実施例２とは、ＰＥＴフィルム、接着層２及び導体接着層３の厚さは同じであるが、接着層２の材質が異なり、接着層２は表１中の組成１８のものを用い、導体接着層３は実施例２と同じ表４中の組成Ｂのものを用いた。実施例１と同様に作製したフラットケーブル６は、すべての項目に合格することを確認した。
【実施例１９】
【００７９】
実施例１９は、実施例１とは、ＰＥＴフィルム、接着層２及び導体接着層３の厚さは同じであるが、接着層２及び導体接着層３の材質が異なり、接着層２は表１中の組成１９のものを用い、導体接着層３は表４中の組成Ｃのものを用いた。実施例１と同様に作製したフラットケーブル６は、すべての項目に合格することを確認した。
【実施例２０】
【００８０】
実施例２０は、実施例２とは、ＰＥＴフィルム、接着層２及び導体接着層３の厚さは同じであるが、接着層２及び導体接着層３の材質が異なり、接着層２は表１中の組成２０のものを用い、導体接着層３は表４中の組成Ｄのものを用いた。実施例１と同様に作製したフラットケーブル６は、すべての項目に合格することを確認した。
【実施例２１】
【００８１】
実施例２１は、実施例１とは、ＰＥＴフィルム、接着層２及び導体接着層３の厚さは同じであるが、接着層２の材質が異なり、接着層２は表１中の組成２１のものを用い、導体接着層３は実施例１と同じ表４中の組成Ａのものを用いた。実施例１と同様に作製したフラットケーブル６は、すべての項目に合格することを確認した。
【実施例２２】
【００８２】
実施例２２は、実施例２とは、ＰＥＴフィルム、接着層２及び導体接着層３の厚さは同じであるが、接着層２の材質が異なり、接着層２は表１中の組成２２のものを用い、導体接着層３は実施例２と同じ表４中の組成Ｂのものを用いた。実施例１と同様に作製したフラットケーブル６は、すべての項目に合格することを確認した。
【実施例２３】
【００８３】
実施例２３は、実施例１とは、ＰＥＴフィルム、接着層２及び導体接着層３の厚さは同じであるが、接着層２及び導体接着層３の材質が異なり、接着層２は表１中の組成２３のものを用い、導体接着層３は表４中の組成Ｃのものを用いた。実施例１と同様に作製したフラットケーブル６は、すべての項目に合格することを確認した。
【実施例２４】
【００８４】
実施例２４は、実施例２とは、ＰＥＴフィルム、接着層２及び導体接着層３の厚さは同じであるが、接着層２及び導体接着層３の材質が異なり、接着層２は表１中の組成２４のものを用い、導体接着層３は表４中の組成Ｄのものを用いた。実施例１と同様に作製したフラットケーブル６は、すべての項目に合格することを確認した。
【実施例２５】
【００８５】
実施例２５は、実施例１とは、ＰＥＴフィルム、接着層２及び導体接着層３の厚さは同じであるが、接着層２の材質が異なり、接着層２は表１中の組成２５のものを用い、導体接着層３は実施例１と同じ表４中の組成Ａのものを用いた。実施例１と同様に作製したフラットケーブル６は、すべての項目に合格することを確認した。
【００８６】
（比較例１）
比較例１は、絶縁フィルム１として実施例１と同じ厚さ１２μｍのＰＥＴフィルム（商品名：ルミラー、東レ社製）を用い、そのＰＥＴフィルムのコロナ処理表面上に、熱可塑性ポリウレタン（商品名：ＵＲ−１３５０、東洋紡績社製）を塗布し、２μｍのアンカーコート層を形成した。このアンカーコート層の上に、表３中の組成２６の接着剤２をスロットダイコーターにより塗布・乾燥し、厚さ２４μｍの接着層２を形成した。
【００８７】
次に、接着層２の上に、表４中の組成Ａの接着剤をスロットダイコーターで塗布・乾燥し、厚さ４μｍの導体接着層３を形成させ、接着フィルム４を作製した。
【００８８】
次に、一対の接着フィルム４の間に、金属導体５として、幅０．３ｍｍ、厚さ３５μｍの錫めっき平角軟導体５を０．５ピッチで５０本平行に並べラミネートし、フラットケーブル６を作製した。
【００８９】
比較例１は、溶媒溶解性、接着性は満足するが、融点が低いため耐熱性を満足することができなかった。また、難燃剤が少なく、アンカーコート層も形成されているため、難燃試験に合格することができなかった。
【００９０】
（比較例２）
比較例２は、比較例１とは、ＰＥＴフィルムの厚さが異なり、厚さ２５μｍのものを用いた。また、比較例２は、比較例１とは、接着層の厚さ及び材質が異なり、厚さ３６μｍ、表３中の組成２７のものを用いた。また、比較例２は、比較例１とは、導体接着層の組成が異なり、表４中の組成Ｂのものを用いた。比較例１と同様に作製したフラットケーブル６は、溶媒溶解性，難燃性は満足するが，耐熱性，接着性を満足することができなかった。
【００９１】
（比較例３）
比較例３は、比較例１とは、ＰＥＴフィルム、接着層２及び導体接着層３の厚さは同じであるが、接着層２及び導体接着層３の材質が異なり、接着層２は表３中の組成２８のものを用い、導体接着層３は表４中の組成Ｃのものを用いた。比較例１と同様に作製したフラットケーブル６は、溶媒溶解性、難燃性、接着性は満足するが、耐熱性を満足することができなかった。
【００９２】
（比較例４）
比較例４は、比較例１とは、ＰＥＴフィルム、接着層２及び導体接着層３の厚さは同じであるが、接着層２の材質が異なり、接着層２は表３中の組成２９のものを用いた。組成２９に使用した共重合ポリアミド樹脂は、溶媒に溶けず、接着フィルム４を作製することができなかった。
【００９３】
（比較例５）
比較例５は、比較例１とは、ＰＥＴフィルム、接着層２及び導体接着層３の厚さは同じであるが、接着層２の材質が異なり、接着層２は表３中の組成３０のものを用いた。組成３０に使用した熱可塑性ポリウレタン樹脂は、溶媒に溶けず、接着フィルム４を作製することができなかった。
【００９４】
（比較例６）
比較例６は、比較例２とは、ＰＥＴフィルム、接着層２及び導体接着層３の厚さは同じであるが、接着層２の材質が異なり、接着層２は表３中の組成３１のものを用い、導体接着層３は比較例２と同じ表４中の組成Ｂのものを用いた。比較例１と同様に作製したフラットケーブル６は、溶媒溶解性、難燃性、接着性は満足するが、耐熱性を満足することができなかった。
【００９５】
なお、本発明は、上記実施の形態及び上記実施例に限定されず、発明の要旨を変更しない範囲内で種々に変形実施が可能である。
【００９６】
【表１】
0005644716.tif 000002
【表２】
0005644716.tif 000003
【表３】
0005644716.tif 000004
【表４】
0005644716.tif 000005
【表５】
0005644716.tif 000006
【表６】
0005644716.tif 000007
【表７】
0005644716.tif 000008
【符号の説明】
【００９７】
１  絶縁フィルム
２  接着層
３  導体接着層
４  接着フィルム
５  金属導体
６  フラットケーブル
【図１】
0005644716.tif 000009
【図２】
0005644716.tif 000010